"基材層と粘着剤層とを備える表面保護シートであって、被着体に該表面保護シートを貼り付けて50°Cで24時間放置した後に23°Cの温度環境下に置いて該表面保護シートを剥離した後の該被着体の表面の水接触角が70度以下であり、被着体に該表面保護シートを貼り付けて50°Cで14日間放置した後に23°Cの温度環境下に置いて該表面保護シートを剥離した後の該被着体の表面の水接触角が70度以下である、表面保護シート。前記粘着剤層を構成する粘着剤に含まれる主成分が、ポリマーAが架橋されたポリマーPである、請求項1に記載の表面保護シート。前記ポリマーAが、メタアクリレートモノマーを主成分とするモノマー組成物を重合して得られるアクリル系ポリマーである、請求項2に記載の表面保護シート。前記粘着剤層を構成する粘着剤が、アルキレンオキサイド基含有化合物を前記ポリマーAに対して0.01~2重量含有する、請求項2または3に記載の表面保護シート。前記アルキレンオキサイド基含有化合物が界面活性剤である、請求項4に記載の表面保護シート。十点平均表面粗さRzが8.0μmである塗装鋼板に対する前記粘着剤層の粘着力が0.05N/20mm以上である、請求項1から5までのいずれかに記載の表面保護シート。前記被着体が親水性塗装板である、請求項1から6までのいずれかに記載の表面保護シート。本発明は上記従来の課題を解決するためになされたものであり、その目的とするところは、表面の粗い塗装面に対しても良好に粘着し、且つ、長期間にわたって貼り付けた後においても塗装板表面のセルフクリーニング性を損なわない表面保護シートを提供することにある。本発明の表面保護シートは、基材層と粘着剤層とを備える表面保護シートであって、被着体に該表面保護シートを貼り付けて50°Cで24時間放置した後に23°Cの温度環境下に置いて該表面保護シートを剥離した後の該被着体の表面の水接触角が70度以下であり、被着体に該表面保護シートを貼り付けて50°Cで14日間放置した後に23°Cの温度環境下に置いて該表面保護シートを剥離した後の該被着体の表面の水接触角が70度以下である。好ましい実施形態においては、上記粘着剤層を構成する粘着剤に含まれる主成分が、ポリマーAが架橋されたポリマーPである。好ましい実施形態においては、上記ポリマーAが、メタアクリレートモノマーを主成分とするモノマー組成物を重合して得られるアクリル系ポリマーである。好ましい実施形態においては、上記粘着剤層を構成する粘着剤が、アルキレンオキサイド基含有化合物を上記ポリマーAに対して0.01~2重量含有する。好ましい実施形態においては、上記アルキレンオキサイド基含有化合物が界面活性剤である。好ましい実施形態においては、十点平均表面粗さRzが8.0μmである塗装鋼板に対する上記粘着剤層の粘着力が0.05N/20mm以上である。好ましい実施形態においては、上記被着体が親水性塗装板である。本発明によれば、表面の粗い塗装面に対しても良好に粘着し、且つ、長期間にわたって貼り付けた後においても塗装板表面のセルフクリーニング性を損なわない表面保護シートを提供することができる。≪A.表面保護シート≫本発明の表面保護シートは、基材層と粘着剤層とを備える。図1は、本発明の好ましい実施形態による表面保護シートの概略断面図である。表面保護シート10は、基材層1と粘着剤層2を備える。本発明の表面保護シートは、必要に応じて、任意の適切な他の層をさらに有していてもよい図示せず。基材層1の粘着剤層2を付設しない面に対しては、巻戻しが容易な巻回体の形成などを目的として、例えば、基材層に、脂肪酸アミド、ポリエチレンイミン、長鎖アルキル系添加剤等を添加して離型処理を行ったり、シリコーン系、長鎖アルキル系、フッ素系などの任意の適切な剥離剤からなるコート層を設けたりすることができる。また、基材とは別に、離型性を有する剥離ライナーを貼り合わせても構わない。本発明の表面保護シートの厚みは、用途に応じて、任意の適切な厚みに設定し得る。傷付き防止および粘着力などの観点から、好ましくは10~300μmであり、より好ましくは15~250μmであり、さらに好ましくは20~200μmであり、特に好ましくは25~150μmである。本発明の表面保護シートは、被着体に該表面保護シートを貼り付けて50°Cで24時間放置した後に23°Cの温度環境下に置いて該表面保護シートを剥離した後の該被着体の表面の水接触角が70度以下である。このような接触角は、好ましくは65度以下、より好ましくは60度以下である。このような接触角が70度を超えると、十分に高い親水性を発現できないおそれがある。本発明の表面保護シートは、被着体に該表面保護シートを貼り付けて50°Cで14日間放置した後に23°Cの温度環境下に置いて該表面保護シートを剥離した後の該被着体の表面の水接触角が70度以下である。このような接触角は、好ましくは65度以下、より好ましくは63度以下である。このような接触角が70度を超えると、長期間にわたって十分に高い親水性を発現できないおそれがある。本発明の表面保護シートは、十点平均表面粗さRzが8.0μmである塗装鋼板に対する粘着剤層の粘着力が、好ましくは0.05N/20mm以上である。ここで、十点平均表面粗さRzが8.0μmである塗装鋼板とは、本発明の表面保護シートにおける粘着剤層の粘着力を評価する上での基準とする被着体を規定したものである。十点平均表面粗さRzは、表面の粗さを示す指標として公知の指標である。本発明の表面保護シートは、十点平均表面粗さRzが8.0μmである塗装鋼板に対する粘着剤層の粘着力が、好ましくは0.10~15N/20mmであり、より好ましくは0.10~10N/20mmであり、さらに好ましくは0.15~7N/20mmである。本発明の表面保護シートについて、十点平均表面粗さRzが8.0μmである塗装鋼板に対する粘着剤層の粘着力が上記範囲内にあれば、表面の粗い塗装面に対しても良好な粘着性を発現できる。<A-1.基材層>基材層の厚みとしては、用途に応じて、任意の適切な厚みを採用し得る。基材層の厚みは、好ましくは5~300μmであり、より好ましくは10~250μmであり、さらに好ましくは15~200μmであり、特に好ましくは20~150μmである。基材層は、単層でも良いし、2層以上の積層体であっても良い。基材層は、延伸されたものであっても良い。基材層の材料としては、用途に応じて、任意の適切な材料を採用し得る。例えば、プラスチック、紙、金属フィルム、不織布などが挙げられる。好ましくは、プラスチックである。基材層は、1種の材料から構成されていても良いし、2種以上の材料から構成されていても良い。例えば、2種以上のプラスチックから構成されていても良い。上記プラスチックとしては、例えば、ポリエステル系樹脂、ポリアミド系樹脂、ポリオレフィン系樹脂などが挙げられる。ポリエステル系樹脂としては、例えば、ポリエチレンテレフタレート、ポリブチレンテレフタレート、ポリエチレンナフタレートなどが挙げられる。ポリオレフィン系樹脂としては、例えば、オレフィンモノマーの単独重合体、オレフィンモノマーの共重合体などが挙げられる。ポリオレフィン系樹脂としては、具体的には、例えば、ホモポリプロピレン;エチレン成分を共重合成分とするブロック系、ランダム系、グラフト系等のプロピレン系共重合体;リアクターTPO;低密度、高密度、リニア低密度、超低密度等のエチレン系重合体;エチレンプロピレン共重合体、エチレン酢酸ビニル共重合体、エチレンアクリル酸メチル共重合体、エチレンアクリル酸エチル共重合体、エチレンアクリル酸ブチル共重合体、エチレンメタクリル酸共重合体、エチレンメタクリル酸メチル共重合体等のエチレン系共重合体;などが挙げられる。基材層は、必要に応じて、任意の適切な添加剤を含有し得る。基材層に含有され得る添加剤としては、例えば、酸化防止剤、紫外線吸収剤、光安定剤、帯電防止剤、充填剤、顔料などが挙げられる。基材層に含有され得る添加剤の種類、数、量は、目的に応じて適切に設定され得る。特に、基材層の材料がプラスチックの場合は、劣化防止等を目的として、上記の添加剤のいくつかを含有することが好ましい。耐候性向上等の観点から、添加剤として特に好ましくは、酸化防止剤、紫外線吸収剤、光安定剤、充填剤が挙げられる。酸化防止剤としては、任意の適切な酸化防止剤を採用し得る。このような酸化防止剤としては、例えば、フェノール系酸化防止剤、リン系加工熱安定剤、ラクトン系加工熱安定剤、イオウ系耐熱安定剤、フェノールリン系酸化防止剤などが挙げられる。酸化防止剤の含有割合は、基材層のベース樹脂基材層がブレンド物の場合にはそのブレンド物がベース樹脂である100重量部に対して、好ましくは1重量部以下であり、より好ましくは0.5重量部以下であり、さらに好ましくは0.01~0.2重量部である。紫外線吸収剤としては、任意の適切な紫外線吸収剤を採用し得る。このような紫外線吸収剤としては、例えば、ベンゾトリアゾール系紫外線吸収剤、トリアジン系紫外線吸収剤、ベンゾフェノン系紫外線吸収剤などが挙げられる。紫外線吸収剤の含有割合は、基材層を形成するベース樹脂基材層がブレンド物の場合にはそのブレンド物がベース樹脂である100重量部に対して、好ましくは2重量部以下であり、より好ましくは1重量部以下であり、さらに好ましくは0.01~0.5重量部である。光安定剤としては、任意の適切な光安定剤を採用し得る。このような光安定剤としては、例えば、ヒンダードアミン系光安定剤、ベンゾエート系光安定剤などが挙げられる。光安定剤の含有割合は、基材層を形成するベース樹脂基材層がブレンド物の場合にはそのブレンド物がベース樹脂である100重量部に対して、好ましくは2重量部以下であり、より好ましくは1重量部以下であり、さらに好ましくは0.01~0.5重量部である。充填剤としては、任意の適切な充填剤を採用し得る。このような充填剤としては、例えば、無機系充填剤などが挙げられる。無機系充填剤としては、具体的には、例えば、カーボンブラック、酸化チタン、酸化亜鉛などが挙げられる。充填剤の含有割合は、基材層を形成するベース樹脂基材層がブレンド物の場合にはそのブレンド物がベース樹脂である100重量部に対して、好ましくは20重量部以下であり、より好ましくは10重量部以下であり、さらに好ましくは0.01~10重量部である。さらに、添加剤としては、帯電防止性付与を目的として、界面活性剤、無機塩、多価アルコール、金属化合物、カーボン等の無機系、低分子量系および高分子量系帯電防止剤も好ましく挙げられる。特に、汚染、粘着性維持の観点から、高分子量系帯電防止剤やカーボンが好ましい。<A-2.粘着剤層>粘着剤層の厚みは、好ましくは1~100μmであり、より好ましくは3~50μmであり、さらに好ましくは5~30μmであり、特に好ましくは5~20μmである。粘着剤層は粘着剤により構成される。粘着剤は1種のみであっても良いし、2種以上であっても良い。粘着剤は、好ましくは、ポリマーAが架橋されたポリマーPを主成分とする。具体的には、粘着剤中のポリマーPの含有割合は、好ましくは50重量以上、より好ましくは80重量以上、さらに好ましくは90重量以上、特に好ましくは95重量以上である。ポリマーAの重量平均分子量Mw標準ポリスチレン換算は、好ましくは300000以上であり、より好ましくは400000以上であり、さらに好ましくは500000以上であり、特に好ましくは520000~2000000であり、最も好ましくは550000~1500000である。ポリマーAの重量平均分子量Mwが上記範囲内にあれば、塗装板表面のセルフクリーニング性を損なわない表面保護シートを提供することができる。ポリマーAの分散度Mw/Mnは、好ましくは16.0以下であり、より好ましくは10.0以下であり、さらに好ましくは8.0以下であり、特に好ましくは7.0以下であり、最も好ましくは5.0以下である。ポリマーAの分散度Mw/Mnが上記範囲内にあれば、塗装板表面のセルフクリーニング性を損なわない表面保護シートを提供することができる。ポリマーPの酢酸エチルへの不溶分は、好ましくは85重量以上であり、より好ましくは90重量以上であり、さらに好ましくは95重量以上であり、特に好ましくは97重量以上である。ポリマーPの酢酸エチルへの不溶分が上記範囲内にあれば、塗装板表面のセルフクリーニング性を損なわない表面保護シートを提供することができる。本発明の表面保護シートにおいては、塗装板表面のセルフクリーニング性や反射防止機能を有する基板の反射率を損なわない表面保護シートを提供することを目的として、ポリマーAの重量平均分子量Mwが300000以上であり、ポリマーAの分散度Mw/Mnが16.0以下であり、ポリマーPの酢酸エチルへの不溶分が85重量以上であることが特に好ましい。ポリマーPの酢酸エチルへの可溶分のGPC測定における、重量平均分子量Mwが2500以下の面積割合は、好ましくは50以上であり、より好ましくは60以上であり、さらに好ましくは70以上である。ポリマーPの酢酸エチルへの可溶分のGPC測定における、重量平均分子量Mwが2500を超えるものは、塗装板表面のセルフクリーニング性を損なうおそれがある。粘着剤層を構成する粘着剤は、任意の適切な粘着剤を採用し得る。このような粘着剤としては、例えば、アクリル系粘着剤、シリコーン系粘着剤、ゴム系粘着剤などが挙げられる。粘着剤として、特に好ましくは、アクリル系粘着剤である。アクリル系粘着剤に含まれる主成分としてのポリマーPの架橋前のポリマーAとしては、メタアクリレートモノマーを主成分とするモノマー組成物を重合して得られるアクリル系ポリマーが好ましい。このようなアクリル系ポリマーをポリマーAとして採用することによって、塗装板表面のセルフクリーニング性を損なわない表面保護シートを提供することができる。なお、メタアクリレートなる表現は、アクリレートおよび/またはメタクリレートを意味する。モノマー組成物中のメタアクリレートモノマーの含有割合は、好ましくは50重量以上であり、より好ましくは60~99重量であり、さらに好ましくは70~98重量であり、特に好ましくは80~97重量である。モノマー組成物中のメタアクリレートモノマーの含有割合が上記範囲内にあれば、表面の粗い塗装面に対しても良好に粘着し、且つ、目視での糊残りのみならず、塗装板表面のセルフクリーニング性を損なわない表面保護シートを提供することができる。メタアクリレートモノマーとしては、例えば、メチルメタアクリレート、エチルメタアクリレート、n-ブチルメタアクリレート、s-ブチルメタアクリレート、t-ブチルメタアクリレート、イソブチルメタアクリレート、ヘキシルメタアクリレート、2-エチルヘキシルメタアクリレート、n-オクチルメタアクリレート、イソオクチルメタアクリレート、n-ノニルメタアクリレート、イソノニルメタアクリレート、n-デシルメタアクリレート、イソデシルメタアクリレート、n-ドデシルメタアクリレート、n-トリデシルメタアクリレート、n-テトラデシルメタアクリレートなどが挙げられる。モノマー組成物中のメタアクリレートモノマーは、1種のみであっても良いし、2種以上であっても良い。モノマー組成物中には、架橋を目的とする官能基含有モノマーを含んでいることが好ましい。このような官能基含有モノマーとしては、例えば、カルボキシル基含有モノマー、酸無水物基含有モノマー、ヒドロキシル基含有モノマー、アミノ基含有モノマー、エポキシ基含有モノマー、イソシアネート基含有モノマー、アジリジン基含有モノマーなどが挙げられる。このような官能基含有モノマーとしては、具体的には、例えば、メタアクリル酸、2-ヒドロキシエチルメタアクリレート、2-ヒドロキシプロピルメタアクリレート、4-ヒドロキシブチルメタアクリレート、6-ヒドロキシヘキシルメタアクリレート、8-ヒドロキシオクチルメタアクリレート、10-ヒドロキシデシルメタアクリレート、12-ヒドロキシラウリルメタアクリレート、4-ヒドロキシメチルシクロヘキシルメチルアクリレート、N-メチロールメタアクリルアミド、ビニルアルコール、アリルアルコール、2-ヒドロキシエチルビニルエーテル、4-ヒドロキシブチルビニルエーテル、ジエチレングリコールモノビニルエーテル、グリシジルメタアクリレート、メチルグリシジルメタアクリレート、アリルグリシジルエーテルなどが挙げられる。なお、メタアクリル酸なる表現は、アクリル酸および/またはメタクリル酸を意味し、メタアクリレートなる表現は、アクリレートおよび/またはメタクリレートを意味する。モノマー組成物中の官能基含有モノマーは、1種のみであっても良いし、2種以上であっても良い。モノマー組成物中の官能基含有モノマーの含有割合は、好ましくは1~25重量であり、より好ましくは1~20重量であり、さらに好ましくは2~15重量であり、特に好ましくは3~10重量である。モノマー組成物中の官能基含有モノマーの含有割合が上記範囲内にあれば、表面の粗い塗装面に対しても良好に粘着し、且つ、目視での糊残りのみならず、塗装板表面のセルフクリーニング性を損なわない表面保護シートを提供することができる。モノマー組成物中には、剥離性コントロールを目的とするモノマーとして、スルホン酸基含有モノマー、リン酸基含有モノマー、シアノ基含有モノマー、ビニルエステルモノマー、芳香族ビニルモノマー、アミド基含有モノマー、イミド基含有モノマー、N-アクリロイルモルホリン、ビニルエーテルモノマーなどが含まれていても良い。このようなモノマーとしては、具体的には、例えば、スチレン、クロロスチレン、クロロメチルスチレン、α-メチルスチレン、酢酸ビニル、アクリロニトリルなどが挙げられる。モノマー組成物中のこのようなモノマーは、1種のみであっても良いし、2種以上であっても良い。粘着剤層を構成し得るアクリル系粘着剤のFOXの式におけるガラス転移温度Tgは、好ましくは-80~0°Cであり、より好ましくは-70~-10°Cであり、さらに好ましくは-60~-20°Cである。ガラス転移温度Tgが上記範囲内にあれば、表面の粗い塗装面に対しても良好に粘着し得る表面保護シートを提供することができる。なお、ガラス転移温度Tgは、使用するモノマー成分やそれらの組成比を適宜変更することにより調整することができる。ポリマーPはポリマーAを架橋して得られる。すなわち、ポリマーPとしては、例えば、ポリマーAと任意の適切な架橋剤を反応させた架橋ポリマー、ポリマーAに活性エネルギー線紫外線や電子線などを照射して架橋反応させた架橋ポリマーなどが挙げられる。ポリマーAを架橋してポリマーPとするために用い得る架橋剤としては、任意の適切な架橋剤を採用し得る。このような架橋剤としては、例えば、エポキシ系架橋剤、多官能イソシアネート系架橋剤、メラミン樹脂系架橋剤、金属塩系架橋剤、金属キレート系架橋剤、アミノ樹脂系架橋剤、過酸化物系架橋剤などが挙げられる。なお、架橋剤の使用の有無にかかわらず、紫外線や電子線などの活性エネルギー線の照射によって架橋構造を構築することも可能である。架橋剤は、1種のみであっても良いし、2種以上であっても良い。架橋剤の使用量は、粘着剤の主成分であるポリマーPの架橋前のポリマーA100重量部に対して、好ましくは20重量部以下であり、より好ましくは10重量部以下であり、さらに好ましくは0.1~5重量部である。架橋剤の含有割合が上記範囲を外れると、架橋剤自体が汚染の原因となるおそれがある。特に好ましく用いられる架橋剤としては、エポキシ系架橋剤、多官能イソシアネート系架橋剤が挙げられる。エポキシ系架橋剤としては、好ましくは多官能性エポキシ化合物が用いられ、分子中に2個以上のエポキシ基を有する種々の化合物が含まれる。その代表的な例としては、例えば、ソルビトールテトラグリシジルエーテル、トリメチロールプロパングリシジルエーテル、テトラグリシジル-1,3-ビスアミノメチルシクロヘキサン、テトラグリシジル-m-キシレンジアミン、トリグリシジル-p-アミノフエノールなどが挙げられる。イソシアネート系架橋剤としては、好ましくは多官能イソシアネート化合物が用いられ、分子中に2個以上のイソシアネート基を有する種々の化合物が含まれる。その代表的な例としては、例えば、ジフェニルメタンジイソシアネート、トリレンジイソシアネート、ヘキサメチレンジイソシアネートなどが挙げられる。粘着剤層を構成する粘着剤は、好ましくは、アルキレンオキサイド基含有化合物を含有する。粘着剤中のアルキレンオキサイド基含有化合物の含有割合は、ポリマーAに対して、好ましくは0.01~2重量であり、より好ましくは0.05~1.5重量であり、さらに好ましくは0.1~1重量である。粘着剤がアルキレンオキサイド基含有化合物を上記含有割合にて含有することにより、表面の粗い塗装面に対しても良好に粘着し、且つ、長期間にわたって貼り付けた後においても塗装板表面のセルフクリーニング性を損なわない表面保護シートを提供することが可能となる。アルキレンオキサイド基含有化合物は、1種のみであっても良いし、2種以上であっても良い。アルキレンオキサイド基含有化合物としては、例えば、エチレングリコール、プロピレングリコール、ブチレングリコール、サリチル酸グリコール、プロピレングリコールモノ脂肪酸エステル、ポリオキシエチレンポリオキシプロピレングリコール、ポリオキシアルキレンデシルエーテル、ポリオキシエチレンスチリルフェニルエーテル、ポリオキシエチレンアルキルエーテル、ポリオキシエチレンラウリルエーテル、ポリオキシエチレンラノリンアルコールエーテル、ポリオキシエチレンアルキルアミンエーテル、ポリオキシエチレン2ラウリン酸モノエタノールアミド、ポリオキシエチレンヤシ油脂肪酸モノエタノールアミド、ポリオキシエチレンラウリル硫酸ナトリウム、ポリオキシエチレンソルビタン脂肪酸エステル、ソルビタン脂肪酸エステル、ポリオキシエチレンヒマシ油、ポリオキシエチレン高硬ヒマシ油、ポリオキシエチレンラノリン脂肪酸エステル等の化合物などが挙げられる。また、これらの化合物は、乳化剤、分散剤、潤滑剤、懸濁剤、防触剤、界面活性剤、帯電防止剤等として使用され得るものであり、特に、界面活性剤であることが好ましい。すなわち、アルキレンオキサイド基含有化合物としては、界面活性剤であることが好ましく、具体的には、ポリオキシエチレンポリオキシプロピレングリコール、ポリオキシアルキレンデシルエーテル、ポリオキシエチレンスチリルフェニルエーテル、ポリオキシエチレンアルキルエーテル、ポリオキシエチレンラウリルエーテル、ポリオキシエチレンラノリンアルコールエーテル、ポリオキシエチレンアルキルアミンエーテルなどのエーテル系化合物;ポリオキシエチレン2ラウリン酸モノエタノールアミド、ポリオキシエチレンヤシ油脂肪酸モノエタノールアミド、ポリオキシエチレンラウリル硫酸ナトリウムなどのアミド系化合物;ポリオキシエチレンソルビタン脂肪酸エステル、ソルビタン脂肪酸エステル、ポリオキシエチレンヒマシ油、ポリオキシエチレン高硬ヒマシ油、ポリオキシエチレンラノリン脂肪酸エステルなどのエステル系化合物;などが挙げられる。粘着剤層を構成する粘着剤中には、任意の適切な添加剤を含有し得る。このような添加剤としては、例えば、軟化剤、粘着付与剤、表面潤滑剤、レベリング剤、酸化防止剤、腐食防止剤、光安定剤、紫外線吸収剤、耐熱安定剤、重合禁止剤、シランカップリンング剤、滑剤、無機または有機の充項剤、金属粉、顔料、溶剤などが挙げられる。粘着付与剤は、粘着力の向上、特に、粗面被着体への粘着性向上に有効である。粘着付与剤としては、任意の適切な粘着付与剤を採用し得る。このような粘着付与剤としては、例えば、脂肪族系共重合体、芳香族系共重合体、脂肪族芳香族系共重合体系や脂環式系共重合体等の石油系樹脂、クマロン-インデン系樹脂、テルぺン系樹脂、テルぺンフェノール系樹脂、重合ロジン等のロジン系樹脂、アルキルフェノール系樹脂、キシレン系樹脂またはこれらの水添物などが挙げられる。粘着付与剤は、1種のみであっても良いし、2種以上であっても良い。粘着付与剤の含有割合は、粘着剤の主成分であるポリマーP100重量部に対して、好ましくは50重量部以下であり、より好ましくは30重量部以下であり、さらに好ましくは10重量部以下である。粘着付与剤の含有割合が上記範囲を外れると、低温時の粘着性に劣ったり、高温時での糊残りが顕著となったりするおそれがある。粘着剤層を構成する粘着剤は、任意の適切な方法によって製造し得る。粘着剤層を構成する粘着剤は、例えば、溶液重合、乳化重合、塊状重合、懸濁重合、紫外線UVによる重合など、ポリマーの合成手法として一般的に用いられる重合方法を用いるとともに、任意の適切な架橋方法を採用し、必要に応じて任意の適切な添加剤を用いることによって製造し得る。重合方法としては、高分子量で且つ分散度の低い粘着剤が製造できる点で、溶液重合、乳化重合、縣濁重合、紫外線UVによる重合が好ましい。例えば、溶液重合としては、モノマー組成物に、重合開始剤および溶剤を加え、必要により任意の適切な添加剤を加えて、溶液重合を行う。重合開始剤としては、任意の適切な重合開始剤を採用し得る。このような重合開始剤としては、例えば、アゾ系化合物や過酸化物などが挙げられる。このような重合開始剤としては、具体的には、例えば、2,2 ́-アゾビスイソブチロニトリル、2,2 ́-アゾビスイソバレロニトリル、2,2 ́-アゾビス4-メトキシ-2,4-ジメチルバレロニトリル、2,2 ́-アゾビス2,4-ジメチルバレロニトリル、2,2 ́-アゾビス2-メチルブチロニトリル、1,1 ́-アゾビスシクロヘキサン-1-カルボニトリル、2,2 ́-アゾビス2,4,4-トリメチルペンタン、ジメチル-2,2 ́-アゾビス2-メチルプロピオネート、ベンゾイルパーオキシド、t-ブチルハイドロパーオキシド、ジ-t-ブチルハイドロパーオキシド、t-ブチルパーオキシベンゾエート、ジクミルパーオキシド、1,1-ビスt-ブチルパーオキシ-3,3,5-トリメチルシクロヘキサン、1,1-ビスt-ブチルパーオキシシクロドデカンなどが挙げられる。≪B.表面保護シートの製造方法≫本発明の表面保護シートは、任意の適切な方法により製造することができる。このような製造方法としては、例えば、1粘着剤の溶剤による溶液や熱溶融液を基材に塗布する方法、2それに準じ、セパレータ状に塗布、形成した粘着剤層を移着する方法、3粘着剤層の形成材料を基材上に押出して形成塗布する方法、4基材と粘着剤層を二層または多層にて押出しする方法、5基材上に粘着剤層を単層ラミネートする方法またはラミネート層とともに粘着剤層を二層ラミネートする方法、6粘着剤層とフィルムやラミネート層等の基材形成材とを二層または多層ラミネートする方法、などの、任意の適切な粘着シートの製造方法に準じて行うことができる。上記塗布の方法としては、例えば、バーコーター、グラビアコーター、スピンコーター、ロールコーター、ナイフコーター、アプリケーター等を用いる方法が挙げられる。生産性およびコストの点からは、本発明の表面保護シートの製造方法としては、特に、熱可塑性樹脂からなる基材層とともに粘着剤層を、インフレーション法やTダイ法による二層または多層による共押出し成形する方法が好ましい。以下、実施例により本発明を具体的に説明するが、本発明はこれら実施例になんら限定されるものではない。なお、実施例等における、試験および評価方法は以下のとおりである。また、部は重量部を意味する。親水性塗装鋼板JFE鋼板製、A02Wアピアクリーンシロの表おもて面の表面粗さについて、光学式プロファイラーNT9100Veeco社製を使用して、MeasurementType:VSIInfiniteScan、Objective:2.5X、FOV:1.0X、ModulationThreshold:0.1の条件で、n=3で測定した。測定後、TermsRemoval:TiltOnlyPlaneFit、WindowFiltering:Noneにてデータ解析を行い、十点平均表面粗さRzを求めた。十点平均表面粗さRzが8.0μmである塗装鋼板に対する粘着力粘着力の測定は、JISZ02372000に準じて行った。すなわち、十点平均表面粗さRzが8.0μmである塗装鋼板に、供試表面保護シートを線圧78.7N/cmにて貼付し、貼付から30分後にインストロン型引張試験機島津製作所製、オートグラフにて、剥離角度180度、引張速度0.3m/minの条件で、粘着力を測定した。重量平均分子量Mw、分散度Mw/Mn重量平均分子量Mw、分散度Mw/Mnの測定は,ゲルパーミエーションクロマトグラフィ法GPC法において行い、HLC-8120東ソー社製による内径6.0mm、長さ150mmのカラム東ソ社製、TSKgelSuperHZM-H/HZ4000/HZ3000/HZ2000を直列に接続して使用し、溶離液にテトラヒドロフランを用いて濃度1g/L、流量0.6ml/分、温度40°C、サンプル注入量20μlの条件で行い、検出器にはRI検出器を用いた。また分子量の検量線の作成には,TSK標準ポリスチレン東ソー社製を用いた。接触角50°C×24時間親水性塗装板JFE鋼板製、A02Wアピアクリーンシロに表面保護シートを線圧78.7N/cmにて貼付した。その後、50°Cで24時間放置した後、23°Cにて表面保護シートを剥離し、協和界面科学社製の自動接触角計モデルCA-V型を用いて、液滴法により、23°C×50RHの雰囲気下で、約1.9μLの蒸留水を親水性塗装板の上に滴下して、液滴の滴下から1秒後の塗装板と液滴端部の接線とからなる角度を測定した。また、前記塗装板の表面保護シート未貼付時の水接触角は58.2度であった。接触角50°C×14日間親水性塗装板JFE鋼板製、A02Wアピアクリーンシロに表面保護シートを線圧78.7N/cmにて貼付した。その後、50°Cで24時間放置した後、23°Cにて表面保護シートを剥離し、協和界面科学社製の自動接触角計モデルCA-V型を用いて、液滴法により、23°C×50RHの雰囲気下で、約1.9μLの蒸留水を親水性塗装板の上に滴下して、液滴の滴下から1秒後の塗装板と液滴端部の接線とからなる角度を測定した。また、前記塗装板の表面保護シート未貼付時の水接触角は58.2度であった。雨筋汚染性得られた表面保護シートを貼り付けた親水性塗装鋼板100×200×0.3mmを南側曝露角度45度の屋外暴露台に取り付け、愛知県豊橋市の日東電工株屋上にて1ヶ月間曝露試験を行った。その後表面保護シートを剥離し、さらに1ヶ月間同様の曝露試験を行い、晴天時に雨筋汚染性雨筋上の汚れ跡を目視にて確認した。雨筋汚染性の評価基準は下記の通りである。○:雨筋跡が見られないもしくはわずかに認められる。×:雨筋跡が残る。製造例1:基材1の作製ポリエチレン樹脂東ソー製、ペトロセン183100部に対して酸化チタン堺化学工業社製、FTR-7003部およびヒンダードアミン系光安定剤BASF社製、キマソーブ20200.1部を配合した混合物を、インフレーション法にてダイス温度160°Cとなるように製膜し、厚みが55μmの基材1を得た。製造例2:基材2の作製プロピレン樹脂プライムポリマー社製、プライムポリプロF-744NPTをTダイ法にてダイス温度230°Cとなるように製膜し、厚みが50μmの基材2を得た。製造例3:ポリマーA1の作製冷却管、窒素導入管、温度計、および撹拌装置を備えた反応容器に、アクリル酸ブチル97部およびアクリル酸3部の混合溶液、重合開始剤として2,2 ́-アゾビスイソブチロニトリル0.20部、酢酸エチル200部を入れ、60°Cで12時間重合して、ポリマーA1の溶液を得た。得られたポリマーA1の重量平均分子量Mwは100万、分散度Mw/Mnは3.9であった。製造例4:ポリマーA2の作製アクリル酸ブチル95部およびアクリル酸5部の混合溶液、重合開始剤として2,2 ́-アゾビスイソブチロニトリル0.40部、酢酸エチル300部を使用した以外は、製造例3と同様に行い、ポリマーA2の溶液を得た。得られたポリマーA2の重量平均分子量Mwは60万、分散度Mw/Mnは4.0であった。製造例5:ポリマーA3の作製冷却管、窒素導入管、温度計、および撹拌装置を備えた反応容器に、アクリル酸ブチル95部およびアクリル酸5部の混合溶液、重合開始剤として過酸化ベンゾイル0.20部、トルエン300部を入れ、60°Cで重合率が90になるまで重合を行った。重合率が90となった時点で温度を90°Cに昇温後2時間重合して、ポリマーA3の溶液を得た。得られたポリマーA3の重量平均分子量Mwは49万、分散度Mw/Mnは15.5であった。製造例6:ポリマーA4の作製アクリル酸ブチル56部、アクリル酸エチル40部、およびアクリル酸4部の混合溶液、重合開始剤として過酸化ベンゾイル0.20部、トルエン200部を使用した以外は、製造例5と同様に行い、ポリマーA4の溶液を得た。得られたポリマーA4の重量平均分子量Mwは130万、分散度Mw/Mnは8.1であった。製造例7:ポリマーA5の作製アクリル酸2-エチルヘキシル57部、酢酸ビニル40部、アクリル酸3部の混合溶液、重合開始剤として2,2 ́-アゾビスイソブチロニトリル0.15部、トルエン300部を使用した以外は、製造例3と同様に行い、ポリマーA5の溶液を得た。得られたポリマーA5の重量平均分子量Mwは46万、分散度Mw/Mnは11.5であった。実施例1ポリマーA1の固形分100部に対してエポキシ系架橋剤3.0部三菱瓦斯化学社製、TETRADC、Mn=400のトリオール型PPGG-400、ADEKA社製0.1部を添加した混合溶液を、片面にコロナ処理が施された基材2に、乾燥後の粘着剤層の厚みが15μmとなるように塗布し、表面保護シートを作製した。また、乾燥時の条件は85°C、5分とした。得られた表面保護シートをポリエチレンフィルムに貼合をし、40°Cで2日間放置した。このようにして得られた、ポリマーA1が架橋されたポリマーP1を主成分とする粘着剤から構成される粘着剤層1を備える表面保護シート1の評価結果を表1に示した。実施例2ポリマーA2の固形分100部に対してエポキシ系架橋剤3.0部三菱瓦斯化学社製、TETRADC、Mn=400のジオール型PPGPP-400、三洋化成工業社製1.0部を添加した混合溶液を、片面にコロナ処理が施された基材2に、乾燥後の粘着剤層の厚みが15μmとなるように塗布し、表面保護シートを作製した。また、乾燥時の条件は85°C、5分とした。得られた表面保護シートをポリエチレンフィルムに貼合をし、40°Cで2日間放置した。このようにして得られた、ポリマーA2が架橋されたポリマーP2を主成分とする粘着剤から構成される粘着剤層2を備える表面保護シート2の評価結果を表1に示した。実施例3ポリマーA2の固形分100部に対してエポキシ系架橋剤3.0部三菱瓦斯化学社製、TETRADC、Mn=3000のトリオール型PPGG-3000B、ADEKA社製0.1部を添加した混合溶液を、片面にコロナ処理が施された基材2に、乾燥後の粘着剤層の厚みが15μmとなるように塗布し、表面保護シートを作製した。また、乾燥時の条件は85°C、5分とした。得られた表面保護シートをポリエチレンフィルムに貼合をし、40°Cで2日間放置した。このようにして得られた、ポリマーA2が架橋されたポリマーP3を主成分とする粘着剤から構成される粘着剤層3を備える表面保護シート3の評価結果を表1に示した。実施例4ポリマーA1の固形分100部に対してエポキシ系架橋剤3.0部三菱瓦斯化学社製、TETRADC、Mn=3000のトリオール型PPGGP3000、三洋化成工業社製1.0部を添加した混合溶液を、片面にコロナ処理が施された基材2に、乾燥後の粘着剤層の厚みが15μmとなるように塗布し、表面保護シートを作製した。また、乾燥時の条件は85°C、5分とした。得られた表面保護シートをポリエチレンフィルムに貼合をし、40°Cで2日間放置した。このようにして得られた、ポリマーA1が架橋されたポリマーP1を主成分とする粘着剤から構成される粘着剤層1を備える表面保護シート1の評価結果を表1に示した。比較例1ポリマーA3の固形分100部に対してエポキシ系架橋剤3.0部三菱瓦斯化学社製、TETRADCを添加した混合溶液を、片面にコロナ処理が施された基材1に、乾燥後の粘着剤層の厚みが5μmとなるように塗布し、表面保護シートを作製した。また、乾燥時の条件は85°C、5分とした。得られた表面保護シートをポリエチレンフィルムに貼合をし、40°Cで2日間放置した。このようにして得られた、ポリマーA3が架橋されたポリマーPC1を主成分とする粘着剤から構成される粘着剤層C1を備える表面保護シートC1の評価結果を表1に示した。比較例2ポリマーA4の固形分100部に対してエポキシ系架橋剤0.5部三菱瓦斯化学社製、TETRADCを添加した混合溶液を、片面にコロナ処理が施された基材1に、乾燥後の粘着剤層の厚みが15μmとなるように塗布し、表面保護シートを作製した。また、乾燥時の条件は85°C、5分とした。得られた表面保護シートをポリエチレンフィルムに貼合をし、40°Cで2日間放置した。このようにして得られた、ポリマーA4が架橋されたポリマーPC2を主成分とする粘着剤から構成される粘着剤層C2を備える表面保護シートC2の評価結果を表1に示した。比較例3ポリマーA5の固形分100部に対してエポキシ系架橋剤2.0部三菱瓦斯化学社製、TETRADCを添加した混合溶液を、片面にコロナ処理が施された基材1に、乾燥後の粘着剤層の厚みが10μmとなるように塗布し、表面保護シートを作製した。また、乾燥時の条件は85°C、5分とした。得られた表面保護シートをポリエチレンフィルムに貼合をし、40°Cで2日間放置した。このようにして得られた、ポリマーA5が架橋されたポリマーPC3を主成分とする粘着剤から構成される粘着剤層C3を備える表面保護シートC3の評価結果を表1に示した。表1から明らかなように、本発明の表面保護シートは、表面の粗い塗装面に対しても良好に粘着し、且つ、長期間にわたって貼り付けた後においても塗装板表面のセルフクリーニング性を損なわない。"